СПОСОБ ПОЛУЧЕНИЯ ФОРМОВОЧНОГО ПОРОШКА ПОЛИТЕТРАФТОРЭТИЛЕНА И СПОСОБ ПОЛУЧЕНИЯ АГЛОМЕРИРОВАННОГО ПРОДУКТА ИЗ ПОЛИТЕТРАФТОРЭТИЛЕНА

1. Способ получения формовочного порошка политетрафторэтилена, который включает стадию суспензионной полимеризации мономера, включающего, по меньшей мере, 99,8% (масс.) тетрафторэтилена, в водной среде с получением гранулированных полимерных частиц и стадию размалывания гранулированных полимерных частиц, где водная среда содержит соединение, описывающееся следующей далее формулой (1), с концентрацией в диапазоне от 0,5 до 2000 ч/млн:
F
1
2
+
1-10
где R представляет собой перфторированную C одновалентную органическую группу, каждый из X и X, которые не зависят друг от друга, представляет собой атом фтора или трифторметильную группу, k представляет собой целое число, составляющее, по меньшей мере, 1, а М представляет собой ион водорода, ион аммония, ион алкилзамещенного аммония или ион щелочного металла.
2. Способ получения формовочного порошка политетрафторэтилена по п. 1, где концентрация соединения, описывающегося формулой (1), в водной среде находится в диапазоне от 0,5 до 50 ч/млн.
3. Способ получения формовочного порошка политетрафторэтилена по п. 1, где концентрация соединения, описывающегося формулой (1), в водной среде находится в диапазоне от 100 до 2000 ч/млн.
4. Способ получения формовочного порошка политетрафторэтилена по любому одному из пп. 1-3, где формовочный порошок политетрафторэтилена характеризуется средним размером частиц в диапазоне от 20 до 60 мкм.
F
2
3
2
2
3
5. Способ получения формовочного порошка политетрафторэтилена по любому одному из пп. 1-3, где R в формуле (1) представляет собой -CFCF или -CFCFCF.
1
2
6. Способ получения формовочного порошка политетрафторэтилена по любому одному из пп. 1-3, где как X, так и X в формуле (1) представляют собой атомы фтора.
7. Способ получения формовочного порошка политетрафторэтилена по любому одному из пп. 1-3, где k в формуле (1) составляет 2 или 3.
8. Способ получения формовочного порошка политетрафторэтилена по любому одному из пп. 1-3, где соединением, описывающимся формулой (1), является соединение, описывающееся следующей формулой (1-3):
9. Способ получения формовочного порошка политетрафторэтилена по любому одному из пп. 1-3, где водная среда характеризуется значением рН в диапазоне от 8 до 10.
10. Способ получения формовочного порошка политетрафторэтилена по любому одному из пп. 1-3, где стадию размалывания гранулированных полимерных частиц проводят с использованием режущей мельницы и/или струйной мельницы.
11. Способ получения формовочного порошка политетрафторэтилена по любому одному из пп. 1-3, где формовочный порошок политетрафторэтилена характеризуется объемной плотностью в диапазоне от 0,35 до 0,50 г/мл.
12. Способ получения агломерированного продукта из политетрафторэтилена, который включает стадию агломерирования формовочного порошка политетрафторэтилена, полученного с использованием способа по любому одному из пп. 1-11.
13. Способ получения агломерированного продукта из политетрафторэтилена по п. 12, где стадию агломерирования формовочного порошка политетрафторэтилена проводят с использованием способа влажного агломерирования в двухфазной жидкой среде, включающей воду и органическую среду.
14. Способ получения агломерированного продукта из политетрафторэтилена по пп. 12 или 13, где агломерированный продукт из политетрафторэтилена характеризуется средним размером частиц в диапазоне от 300 до 500 мкм.